FR 2907800 A1 20080502 FR 0654580 A 20061027 TISSAGE TRIDIMENSIONNEL SURFACIQUE DESCRIPTION DOMAINE TECHNIQUE L'invention concerne le tissage en une fois d'éléments volumiques composés de parois bidimensionnelles organisées selon des plans différents. Le procédé selon l'invention permet ainsi la réalisation de tissus plans arrangés directement selon une forme tridimensionnelle. Grâce au procédé selon l'invention, il est possible de s'affranchir des coutures, ou autre moyen de solidarisation, dans la fabrication d'éléments tissés à plusieurs parois, du type comprenant un ou plusieurs angles trièdres. L'invention trouve une application particulière dans la réalisation de plis à un ou plusieurs coins fermés, et dans le tissage de fibres fragiles et/ou abrasives, notamment les fibres utilisées dans les tissus de renfort de matériau composite, comme le carbone. ÉTAT DE LA TECHNIQUE ANTÉRIEURE Le tissage est utilisé depuis la plus haute antiquité pour réaliser des tissus à base de fibres organisées sous forme de fils. En dépit de la mécanisation et de l'automatisation du procédé ou de son utilisation pour des textiles dits techniques , par exemple comme renforts de matériaux composites, le procédé de tissage actuel repose sur les mêmes bases qu'alors et, en tant que tel, a peu évolué. 2907800 2 De fait, tous les textiles tissés comprennent un entrelacement de fils divisés en deux catégories les fils de chaîne sont des fils parallèles aux lisières du tissu, et ils sont 5 entrecroisés, selon un schéma dénommé armure , avec une série perpendiculaire de fils de trame . L'armure la plus simple consiste en une alternance dans laquelle chaque fil de trame passe successivement au dessus et en dessous d'un fil de chaîne, avec un 10 décalage d'une trame à l'autre ( armure toile ). Pour réaliser un tissage 1, tel que schématisé sur la figure 1, les fils de chaîne 2 sont tout d'abord enroulés sur un même support, l'ensouple 3, parallèlement entre eux et sur une 15 largeur qui correspondra à la laize du tissu 1 ; un cantre est utilisé pour faciliter cette opération dans le cas de matériaux fragiles, mais possède un encombrement notable. Le fil de trame 4 sera passé entre les fils de chaîne 2, chaque passage 20 correspondant à une duite . Selon le type de vecteur de duite, la nappe 2' de fils de chaîne 2 peut être préparée (par exemple par encollage) afin d'augmenter sa résistance mécanique, notamment au frottement. Le passage de chaque duite est facilité par 25 la réalisation d'une foule 5 dans la nappe 2', c'est-à-dire en montant ou baissant certains fils de chaîne 2 par rapport aux autres, de sorte qu'un espace de passage angulaire 5 est créé. Pour créer la foule 5, les fils de chaîne 2 sont rentrés dans des lisses 6, qui subiront le mouvement perpendiculaire à la nappe 2' issue de l'ensouple 3. Différents mécanismes (à cadre, 2907800 3 Jacquard) permettent de créer les foules selon l'armure requise. L'insertion de la duite 4 peut se faire par différents procédés. Un procédé classique ancien 5 comprend la projection, en travers de la nappe, d'une navette 7, outil qui maintient une canette 8, cette dernière contenant un enroulement d'une certaine longueur de fil de trame 4. A chaque fois qu'une duite est passée dans 10 la foule, un peigne 9 dans les dents duquel sont pris les fils de chaîne 2 vient la tasser sur le tissu 1 déjà formé, pendant que les lisses 6 sont actionnées pour créer une autre foule 5 qui dépend de l'armure. Pour les tissus techniques notamment, les 15 sollicitations complexes peuvent nécessiter des épaisseurs plus conséquentes, par exemple pour obtenir de bonnes résistances en compression ou au délaminage. Les superpositions classiques, dans lesquelles des textiles sont stratifiés en couches 20 parallèles non reliées entre elles, permettent de ne résoudre que le premier problème. Des procédés de tissage dit tridimensionnel ont ainsi été développés, dans lesquels le produit résultant de l'opération de tissage comprend un entrecroisement de 25 fils disposés selon les trois directions de l'espace. En particulier, les procédés Aérotiss permettent de tisser des fibres de verre et de carbone à entrelacement multicouche qui peuvent être utilisés pour réaliser des peaux de bord d'attaque d'avion, 30 entre autres. 2907800 4 Pour des pièces de forme plus complexe, le tressage peut être utilisé : il permet de réaliser des pièces directement en forme creuse sur un mandrin approprié. Plus simplement, des machines de tissage 5 circulaire ont été développées, qui permettent la réalisation de structures tubulaires ; cependant, cette solution n'est adaptée que pour des formes cylindriques sans angles marqués, de type sacs de jute. Ainsi, pour la plupart des formes 10 tridimensionnelles à parois bidimensionnelles, les structures sont de fait réalisées à plat, parfois par une mécanique Jacquard, puis déployées pour devenir volumiques. Cette obtention nécessite alors une couture de mise en forme. 15 Par exemple dans le domaine aéronautique, des structures composites sont développées pour remplacer des éléments habituellement métalliques des structures caissonnées (connues également sous la dénomination box ). Cependant, pour les jonctions, 20 des coins de malle (ou corner fittings ) sont nécessaires, dont la géométrie semble simple : un coin de malle classique 10, illustré en figure 2A, comprend par exemple trois parois bidimensionnelles 12, 14, 16, sensiblement planes, formant un angle trièdre 25 trirectangle (de type demi-cube ) au niveau d'un coin 18. Une préforme textile de renfort de cette structure 10 ne peut cependant être réalisée sur les machines existantes qu'à partir d'une version à plat des parois, illustrée en figure 2B, et par 30 l'intermédiaire d'une couture entre au moins deux faces. 2907800 5 Or une couture est un élément rapporté, plus ou moins fragile, qui pose des problèmes de tenue mécanique inadaptés en aéronautique. De plus, la continuité des fibres selon les différents plans 5 n'étant pas assurée, la fonction de renfort n'est pas totalement réalisée. De fait, les coins de malle, même pour des structures caissonnées composites, sont fabriqués par un support métallique. EXPOSÉ DE L'INVENTION 10 Un des objets de l'invention vise à pallier cet inconvénient des procédés de tissage existants et à permettre la production de pièces monoblocs tissées comprenant un angle trièdre au moins. En particulier, une structure de type pli de renfort pour coin de 15 malle, qui est de géométrie proche des ferrures métalliques à trois plans orthogonaux ou plus existantes, est réalisée la continuité des fibres textiles de renfort entre deux plans adjacents y est assurée. 20 Contrairement à l'usage en tissage, selon l'invention, une duite peut servir à la fois de fil de trame et de fil de chaîne. Cette nouvelle technique de tissage permet d'assurer la continuité des fils de chaîne et la continuité des fils de trame entre les 25 différentes faces constituant le pli tridimensionnel. Selon l'invention, une fois la première face tissée, le tissage se fera simultanément sur deux nappes, créées respectivement par les fils de chaîne primaires et les fils de chaîne secondaires, selon une 30 insertion non rectiligne du fil de trame : les fils 2907800 6 travaillant initialement en trame (fils insérés) travaillent ensuite en chaîne (fils formant la foule). Sous un de ses aspects, l'invention concerne ainsi un procédé de tissage d'un objet dont la 5 forme tridimensionnelle est obtenue par agencement de parois surfaciques comprenant un coin fermé, c'est-à-dire une forme extraite d'un hexaèdre, le procédé permettant une continuité des fils de tissage entre les parois et au niveau du coin. 10 Selon l'invention, une première face de la structure extraite d'un hexaèdre à tisser est choisie pour être tissée initialement, et la nappe de fils de chaîne correspondante est mise en place, le tissage étant réalisé comme usuel, à l'exception du fait que 15 les fils de trame insérés sont prolongés sur un côté de la nappe, voire des deux côtés, afin de former des nappes de fils qui serviront de fils de chaîne secondaires. Une fois la première face tissée, le 20 tissage sera effectué sur la nappe initiale et sur la(les) nappe(s) secondaire(s), avec changement de direction de la duite pour former un (des) angle (s) . La duite sera ainsi insérée selon deux, trois ou quatre côtés de la première face. Parallèlement au passage de 25 la duite, il y a décalage de la première face par rapport au plan formé par les nappes de fils de chaîne, par exemple abaissement par poussée sur une surface proche des arêtes, de préférence perpendiculaire à ce plan pour une structure issue d'un parallélépipède 30 rectangle. Le décalage est effectué à chaque fois qu'une duite a fait un parcours complet autour de 2907800 7 la première face, avec éventuel décalage dès la fin de tissage de celle-ci. Les tissages et décalages peuvent être faits selon toutes orientation et armure, et notamment 5 avec une armure toile à angle droit, avec décalage vertical, en particulier si un angle trièdre est choisi, de façon à tisser un angle trièdre trirectangle avec continuité de fils. De préférence, le fil de trame est continu pour le tissage de l'objet entier. 10 Sous un autre aspect, l'invention concerne un pli élémentaire réalisé par le procédé précédent. Plus généralement, l'invention a trait à un pli élémentaire tissé comprenant au moins trois faces reliées entre elles par des arêtes pour former un coin 15 fermé, et dont les trames de tissage sont continues dans les faces et au niveau des arêtes, de préférence parallèles aux arêtes. Le pli selon l'invention peut être un angle trièdre trirectangle, et notamment servir de textile de 20 renfort pour la fabrication d'un coin de malle composite après injection de résine ; il peut aussi s'agir d'un demi parallélépipède, dont la découpe peut par exemple générer un angle trièdre servant de renfort pour un coin de malle. L'invention est également 25 relative à un tel coin de malle. BRÈVE DESCRIPTION DES DESSINS D'autres caractéristiques et avantages de l'invention ressortiront plus clairement à la lecture de la description suivante et en référence aux dessins 2907800 8 annexés, donnés à titre uniquement illustratif et nullement limitatifs. La figure 1, déjà décrite, illustre schématiquement un procédé de tissage classique. Les figures 2A et 2B représentent un coin de malle en forme et en version aplatie, éclatée. Les figures 3A à 3E montrent les étapes d'un tissage selon un mode de réalisation de l'invention. Les figures 4A et 4B illustrent deux alternatives au tissage selon l'invention. La figure 5 représente un autre objet obtenu par le tissage selon l'invention. EXPOSÉ DÉTAILLÉ DE MODES DE RÉALISATION PARTICULIERS Selon l'invention, il est possible de fabriquer un pli tissé en trois dimensions avec continuité de fils entre chaque face adjacente du pli. Ceci permet notamment la formation d'un ou plusieurs coins sans autre étape que le tissage. Le procédé selon l'invention repose sur le décalage, pendant la phase de tissage, de la pièce 2 déjà tissée par rapport à la nappe 2' de fils de chaîne ; de préférence, le décalage est effectué dans une direction perpendiculaire à la nappe, 25 avantageusement vers le bas pour un tissage horizontal. Dans un mode de réalisation préféré, le procédé selon l'invention concerne le tissage d'un coin de malle 10 illustré en figure 2, c'est-à-dire d'un angle trièdre trirectangle comprenant trois plans 12, 30 14, 16 orthogonaux reliés selon trois arêtes 10x, 10y, 5 10 15 20 2907800 9 10z, de longueurs respectives X, Y, Z, qui concourent en un point de jonction ou coin 18, formant un repère à trois axes x,y,z. A plat et par éclatement selon une arête 10z, cette forme correspond à une équerre 5 comprenant trois parties 12, 14, 16 rectangles correspondant aux trois faces de l'angle trièdre. Il est clair que d'autres angles peuvent être choisis. Afin de réaliser le tissage, l'une des trois faces est choisie pour être formée initialement : 10 une nappe 20 de fils de chaînes 22 est mise en place pour former cette partie de l'équerre, par exemple la face 12 selon le plan x,y : la largeur X de la nappe 20 correspond à celle de l'une des arêtes 10x. Avantageusement, la nappe 20 est formée d'un seul fil 15 de chaîne 22 continu. Le tissage est dans un premier temps réalisé pour former la première face 12 : figure 3A. Selon l'armure, et dans le cas illustré à angles droits, le fil de trame ( primaire ) 24 est inséré 20 successivement au dessus et en dessous des fils de chaîne 22 ; ceci est avantageusement réalisé par formation d'une foule adaptée. Cependant, dès cette étape, la réalisation de l'une des deux autres faces 16 est prévue. Ainsi, au 25 lieu d'arrêter les fils de trame 24 utilisés pour former la première face 12 au niveau des bords de la nappe 20, ils se prolongent sur un côté d'une longueur d supérieure à celle de l'arête 10z reliant les autres faces 14, 16 ; le prolongement des fils de trame 24 est 30 couplé à un cadre 26 qui permet de les maintenir en position. Avantageusement, le même fil de trame 24 sert 2907800 10 pour le tissage de toute la première face 12, et les fils de trame 24 sont couplés au cadre 26 par l'intermédiaire de crochets 28 dont ils font le tour. On obtient ainsi une forme illustrée en 5 figure 3B comprenant une première face tissée 12 à angle droit sur un plan x,y, entourée des fils de chaîne 22 orientés selon l'axe x et d'une longueur prédéterminée, et prolongée sur un deuxième côté sur une longueur d par des fils de trame 24 orientés selon 10 l'axe y, orthogonaux aux fils de chaîne 22. Avantageusement, le même fil de trame 24 est utilisé, et il y a continuité au niveau de chacune des extrémités, c'est-à-dire au niveau du cadre 26 et du bord libre de la face 12 opposé à la future arête 10y. 15 Les deux autres faces 14, 16 sont alors tissées en même temps : les fils de trame primaires 24, qui forment une deuxième nappe 30 correspondant à la deuxième partie 16 de l'équerre, sont désormais considérés comme fils de chaîne secondaires : un 20 tissage par une duite secondaire sera réalisé sur cette nappe 30, en même temps que sur la nappe 20 de fils de chaîne primaires 22. Pour former le coin 18 et l'arête 10z en relief , il y a parallèlement au tissage des deux 25 autres faces 14, 16 un décalage de la première face 12 par rapport au plan x,y des nappes 20, 30. Avantageusement, cette étape est réalisée par poussée sur une surface couvrant au moins le bord des arêtes 10x, 10y de la première face 12 et de préférence toute 30 sa surface. La profondeur d'abaissement est fonction de la réduction de l'armure (c'est-à-dire du nombre de 2907800 11 fils par cm), par exemple '- cm pour une réduction de 4 fils/cm. Ceci permet un placement optimisé des fils travaillant dans la direction z lors du tissage. Le décalage comprend ainsi une composante 5 orthogonale au plan x,y de la première face 12 et des nappes 20, 30, et il peut être effectué avant le passage de la duite secondaire ou une fois celle-ci passée. Par exemple, tel qu'illustré en figure 3C, dans un premier temps, la duite secondaire 32 est insérée 10 dans une foule formée dans une des deux nappes 20, 30, à savoir ici entre les fils de chaîne primaire 22, dans une direction où elle arrive au niveau du coin 18 entre les deux. De préférence, le même fil de trame 32 continu avec le fil 24 utilisé pour réaliser la face 12 15 est utilisé. Il est possible, bien que non obligatoire, de tasser la duite 32 une fois passée sur cette deuxième face 14. Comme une continuité entre les deux faces 14, 16 du pli est souhaitée au niveau de l'arête 10z et 20 du coin 18, le fil de trame 32 est d'une longueur résiduelle après ce premier passage suffisante pour former la deuxième duite. En effet, le fil de trame 32 est ensuite entrecroisé avec l'autre nappe 30 qui se trouve à angle défini de la précédente. Ici encore, 25 éventuellement, il pourrait y avoir tassage de la duite 32 sur la face déjà tissée 12. On procède alors à un abaissement de la première face 12 selon l'axe z ; dans le cadre représenté et pour former un angle trièdre 30 trirectangle, seule une composante selon l'axe z est prévue, mais ceci peut bien entendu être modifié. 2907800 12 Parallèlement, un tassage de la duite 32 est effectué ; c'est pourquoi les deux tassages précédents sont effectués uniquement en cas de besoin : il est de fait préférable de tasser la duite 32 quand elle a passé les 5 deux nappes 20, 30 afin d'optimiser la régularité des fils, et une fois le décalage en hauteur effectué pour parfaire la mise en forme. On obtient ainsi (figure 3D) une forme comprenant une première face 12 et un fil tissé 32 avec 10 un angle défini au dessus d'un des fils 22, 24 de la première face 12 ; deux arêtes 10x, 10y sont ainsi formées. De plus, le coin 18 est fermé, le fil 32 en surplomb étant continu : une ébauche de troisième arête 10z est formée. 15 Le procédé est réitéré, avec à chaque fois abaissement de la première face de l'épaisseur de la réduction de la chaîne, pour obtenir un angle trièdre trirectangle. Il est à noter que selon une alternative, 20 on procède à un décalage en hauteur, ou abaissement, de la première face tissée 12 avant passage de la duite secondaire 32 : par exemple, un moyen de poussée est positionné sur la face 12 à la fin de son tissage, au niveau de l'étape représentée en figure 3B, décalant la 25 face 12 des nappes 20, 30 d'une hauteur correspondant à la réduction de l'armure, puis on passe la duite secondaire 32 dans les nappes 20, 30 en surplomb, et alors on la tasse. Ce mode de réalisation peut être préféré selon le mode de formation de la foule et 30 l'angle prédéfini au niveau des arêtes. 2907800 13 On obtient ainsi après découpe appropriée un pli élémentaire 40, représenté en figure 3E, dans lequel trois faces orthogonales 42, 44, 46 l'une à l'autre sont reliées au niveau de trois arêtes 40x, 5 40y, 40z concourant en un coin 48 sont tissées, la trame de tissage 50 étant parallèle aux arêtes 40x, 40y, 40z et les fils de la trame 50 étant continus entre les faces 42, 44, 46. Dans le procédé selon l'invention, il 10 serait possible de fermer trois ou quatre angles, en continuant le tissage sur la nappe 20' de fils de chaîne primaires (figure 4A) de l'autre côté de la face 12 ; il est possible également de créer une deuxième nappe 30' de fils de chaîne secondaires en vis-à-vis de 15 la précédente 30 (figure 4B) par rapport à la nappe initiale 20. Si quatre angles sont formés, il est possible d'en laisser un ouvert, en faisant revenir la duite sur elle-même une fois les quatre faces passées, 20 ou de fermer également ce coin en laissant la duite poursuivre dans le même sens. En particulier, il est possible de réaliser une structure 60 comprenant une base 62 et trois faces 64, 66, 68 orthogonales continues. Ceci est 25 particulièrement avantageux pour la réalisation de coins de malle 10 : la structure 60 formée est ensuite coupée en deux parallèlement aux deux faces opposées 64, 68 de façon à former deux angles trièdres 70, 70' : voir figure 5. La même option s'offre pour un demi 30 parallélépipède à quatre faces et une base. 2907800 14 Bien que décrit avec un angle trièdre trirectangle, d'autres possibilités sont envisageables. En particulier, il est possible de décaler la première face 12 de façon oblique, pour former des faces 12, 14, 5 16 non orthogonales entre elles, par exemple pour former une pyramide d'angle aigu. Il est possible également de ne pas réaliser un tissage à angles droits sur la première face 12. Selon l'utilisation du coin 40 ainsi formé, 10 en particulier dans le cas de l'utilisation de fils en carbone permettant de renforcer des structures composites, il est préférable que le fil de trame 24, 32 soit continu du début du procédé de tissage à la fin. Avantageusement, l'insertion de la duite est 15 mécanisée, avec la présence d'un système d'insertion comprenant une navette, ou un système basé sur elle, afin d'assurer la continuité du fil. De même, il est préférable que le peigne de tassage de chaque duite soit unitaire pour les 20 différentes faces, de façon à procéder une fois l'ensemble de l'angle réalisé. Ainsi, l'orientation parallèle des fils de trame par rapport à la première face est optimisée. Grâce au procédé selon l'invention, un pli 25 élémentaire 40 pour coin de malle 10 selon la figure 2 a été fabriqué, dans lequel les dimensions sont de l'ordre de 400 x 220 x 200 mm, avec un fil carbone comprenant 6000, 12000 et 24000 filaments Plus généralement, par le procédé selon 30 l'invention, on obtient un coin, ou plusieurs, dont le fil peut être continu, grâce à une insertion non 2907800 15 rectiligne. Ceci est particulièrement avantageux car les machines tridimensionnelles existantes ne fabriquent que des formes volumiques (cubique, cylindrique) ou profilées (T, H, E,...) : ici, il s'agit 5 de fabriquer une forme tridimensionnelle à parois bidimensionnelles. De plus, ce système répond aux besoins en terme de continuité de fil. Par ailleurs, le mouvement selon l'axe z permet d'épouser les formes du pli tridimensionnel, ce qui facilite grandement sa 10 fabrication pendant sa phase de tissage. REVENDICATIONS 1. Procédé de tissage permettant d'obtenir des structures tridimensionnelles (40) à parois bidimensionnelles comprenant une première face (42), une deuxième face (44) et une troisième face (46) reliées entre elles par trois arêtes (40x, 40y, 40z) concourant en un coin (48) et dans lesquelles les fils de la trame de tissage (50) sont continus entre les faces (42, 44, 46), le procédé comprenant les étapes de . a. mise en place d'une nappe de fil de chaîne (20) destinée au tissage de la première face (42) ; b. tissage de la nappe (20) par des fils de trame primaire (24) pour former la première face (12), les fils de trame (24) étant prolongés sur un bord de la première face (12) de façon à former une nappe (30) de fils de chaîne secondaires (24) pour la deuxième face (46) ; c. une fois la première face tissée, insertion d'un fil de trame secondaire (32) dans la nappe (20) de fils de chaîne primaires (22) et dans la nappe (30) de fils de chaîne secondaires (24), dans cet ordre ou dans l'ordre inverse, de façon à obtenir un fil continu (32) formant un angle (48) autour de la première face (12) ; d. décalage dans une direction comprenant une composante (z) normale aux nappes (20, 30) de la première face (12) d'une distance supérieure ou égale à l'épaisseur de tissu (12) formée par le fil de trame secondaire (32) ; 2907800 17 e. réitération des deux dernières étapes (c, d) pour former les deuxième et troisième faces. 2. Procédé selon la revendication 1 5 comprenant, une fois la première face (12) tissée et préalablement à l'insertion du fil de trame secondaire (32) formant un angle (18), le décalage dans une direction comprenant une composante (z) normale aux nappes (20, 30) de la première face (12) d'une distance 10 supérieure ou égale à l'épaisseur de tissu (12) formée par le fil de trame secondaire (32). 3. Procédé selon l'une des revendications 1 à 2 dans lequel la structure (60) comprend une 15 quatrième face et un deuxième coin, et dans lequel, lors de la troisième étape c., le fil de trame secondaire (32) forme les deux coins, en étant inséré dans la nappe de fils de chaîne primaires (20), puis dans la nappe de fils de chaîne secondaires (30), puis 20 dans la nappe de fils de chaîne primaires (20') de l'autre côté de la première face (12). 4. Procédé selon l'une des revendications 1 à 3 dans lequel la structure (60) comprend une face 25 supplémentaire et un coin supplémentaire, comprenant, lors de la deuxième étape b., en outre le prolongement des fils de trame secondaires (24) sur l'autre côté de la première face (12) et dans lequel, lors de la troisième étape c., le fil de trame secondaire (32) 30 forme aussi le coin supplémentaire, en étant inséré dans la nappe de fils de chaîne secondaires (30), puis 2907800 18 dans la nappe de fils de chaîne primaires (20), puis dans la nappe de fils de chaîne secondaires (30') de l'autre côté de la première face (12). 5 5. Procédé selon l'une des revendications 1 à 4 dans lequel le tissage de la première face (12) est réalisé selon une armure à angles droits. 6. Procédé selon l'une des revendications 10 1 à 5 dans lequel le décalage de la première face (42) par rapport aux nappes (20, 30) consiste en une poussée exercée au moins au niveau des arêtes (10x, 10y) de la première face (12), et de préférence toute la surface. 15 7. Procédé selon la revendication 6 dans lequel la poussée est exercée à angle droit vers le bas par rapport au plan des nappes (20, 30). 8. Procédé selon l'une des revendications 20 1 à 7 dans lequel chaque fil de trame (24, 32) est continu. 9. Procédé selon la revendication 8 dans lequel le fil de trame primaire (24) est unitaire avec 25 le fil de trame secondaire (32), ainsi qu'avec le fil de chaîne (20). 10. Pli élémentaire (40) comprenant au moins trois faces (42 , 44, 46) solidarisées entre 30 elles par un bord de façon à former un coin (48) à trois arêtes (40x, 40y, 40z) adjacentes dans lequel les 2907800 19 trois faces (42, 44, 46) sont tissées et les fils de tissage (50) sont continus entre les trois faces. 11. Pli selon la revendication 10 dans 5 lequel les trois faces (42, 44, 46) forment un angle trièdre trirectangle. 12. Pli selon l'une des revendications 10 à 11 dans lequel la trame de tissage (50) est parallèle 10 aux arêtes (40x, 40y, 40z). 13. Pli selon l'une des revendications 10 à 12 comprenant en outre au moins une quatrième face, les fils étant continus entre les quatre faces. 14. Coin de malle (10) comprenant un pli selon l'une des revendications 10 à 13 et de la résine l'imprégnant. 15